도 4 의 구조 를 갖 는 T - 제트 믹서 를 제작 한 후 이 를 이용 하 여 상기 제 1 용액 과 제 2 용액 을 고속 분사 하 여 폴리아 믹 산 분말 을 제조 하 였 다 . 이때 , 상기 제 1 용액 과 제 2 용액 의 분사 속도 는 각각 50 mL / min 이 었 으며 , 내부 직경 1 / 16 인치 인 노즐 을 사용 하 였 다 . 분사 된 혼합 용액 은 다시 10 배 부피 의 증류수 에서 교반 한 뒤 원심분리기 를 통해 입자 만 얻 어 내 었 다 . 얻 어 진 입자 는 상온 의 공기 중 에서 건조 하 였 다 .